Composition de caoutchouc à base d’au moins : - 20 à 50 pce de copolymère contenant des unités éthylène et des unités d’un 1,3-diène de formule (I), les unités éthylène dans le copolymère représentant entre 50% et 95% en mole des unités monomères du copolymère, CH 2 =CR-CH=CH 2 (I) le symbole R représentant une chaîne hydrocarbonée ayant 3 à 20 atomes de carbone ; - 50 à 80 pce de polyisoprène comportant un taux massique de liaisons 1,4-cis d'au moins 90% de la masse du polyisoprène ; - une charge renforçante ; et - un système de vulcanisation comprenant entre 0,6 et 1,65 pce de soufre, entre 0,4 et 0,85 pce d’un accélérateur de vulcanisation. Composition de caoutchouc selon la revendication 1, dans laquelle le copolymère contient des unités éthylène qui représentent de 60% à 90%, de préférence de 70% à 85%, en moles des unités monomères du copolymère. Composition de caoutchouc selon l’une quelconque des revendications précédentes, dans laquelle le 1,3-diène de formule (I) est le myrcène, le β-farnésène ou un mélange de myrcène et de β-farnésène, de préférence le myrcène. Composition de caoutchouc selon l’une quelconque des revendications précédentes, dans laquelle le copolymère contient des unités du 1,3-diène de formule (I) qui représentent entre 10% et 40%, de préférence entre 15% et 30%, en moles des unités monomères du copolymère. Composition de caoutchouc selon l’une quelconque des revendications précédentes, dans laquelle le taux du copolymère est compris dans un domaine allant de 20 à 45 pce, et dans laquelle le polyisoprène est présent à un taux compris dans un domaine allant de 55 à 80 pce. Composition de caoutchouc selon l’une quelconque des revendications précédentes, dans laquelle le taux total du copolymère et du polyisoprène est compris dans un domaine allant de 90 à 100 pce, de préférence de 95 à 100 pce, de préférence le taux total du copolymère et du polyisoprène est de 100 pce. Composition de caoutchouc selon l’une quelconque des revendications précédentes, dans laquelle le polyisoprène est choisi dans le groupe constitué par le caoutchouc naturel, les polyisoprènes de synthèse et leurs mélanges, de préférence le polyisoprène est un caoutchouc naturel. Composition de caoutchouc selon l’une quelconque des revendications précédentes, dans laquelle la charge renforçante comprend plus de 50% en masse de noir de carbone. Composition de caoutchouc selon l’une quelconque des revendications précédentes, dans laquelle le taux de charge renforçante est compris dans un domaine allant de 15 à 80 pce, de préférence de 20 à 55 pce, de préférence de 25 à 45 pce. Composition de caoutchouc selon l’une quelconque des revendications précédentes, dans laquelle le système de vulcanisation comprend de 0,6 à 1,45 pce, de préférence de 0,7 à 1,4 pce de soufre. Composition de caoutchouc selon l’une quelconque des revendications précédentes, dans laquelle le système de vulcanisation comprend de 0,5 à 0,8 pce, de préférence de 0,6 à 0,7 pce d’un accélérateur de vulcanisation. Composition de caoutchouc selon l’une quelconque des revendications précédentes, dans laquelle le rapport massique de soufre sur accélérateur de vulcanisation est compris dans un domaine allant de 0,75 à 3,00, de préférence de 1,00 à 2,75. Composition de caoutchouc selon l’une quelconque des revendications précédentes, comprend de 0,2 à 2,9 pce, de préférence de 0,45 à 2,0 pce, de préférence de 0,5 à 1,5 pce, d’oxyde de zinc. Article en caoutchouc comprenant une composition de caoutchouc définie à l’une quelconque des revendications 1 à 13. Pneumatique comprenant une composition de caoutchouc définie à l’une quelconque des revendications 1 à 13, la composition étant présente dans au moins un flanc du pneumatique.